(57)【要約】【課題】硫化物応力腐食割れに対して有害なＮｉを用いることなく、ＴＳが７２０ＭＰａ以上の高い強度と高い靭性を併せ持ち、かつＨＡＺにおける低温靭性および母材表層のアレスト性に優れた高張力鋼板を低コストで提供する。【解決手段】質量％で、Ｃ：０．１０〜０．２０％、Ｓｉ：０．０２〜０．２５％、Ｍｎ：０．７〜１．６％、Ｐ：０．０２％以下、Ｓ：０．００８％以下、Ｃｒ：０．５〜１．２％、Ｍｏ：０．１％以上かつ０．３％未満、Ｔｉ：０．００４〜０．０２５％、Ｂ：０．０００５〜０．００３％、Ａｌ：０．０１〜０．０５％およびＮ：０．０１％以下を含有し、残部がＦｅおよび不純物からなる化学組成を有する鋼板であって、鋼板の圧延方向に平行な表層から１ｍｍ以内の領域はベイナイト相の面積率が８５〜９９％とフェライト相の面積率が１％〜１５％の混合組織からなり、かつ、鋼板の圧延方向に平行な表層から１ｍｍ以内の領域における板厚方向の平均フェライト結晶粒径が１０μｍ以下であり、そして、鋼板の板厚tの(1/4)t位置から(1/2)t位置までの間の領域はベイナイトとマルテンサイトの混合組織からなり、さらに、鋼板の板厚tの(1/4)t位置における結晶粒の、圧延方向の粒径Prの板厚方向の粒径Ptに対する比が４以上であることを特徴とする高張力鋼板。【選択図】なし【特許請求の範囲】
【請求項１】
質量％で、Ｃ：０．１０〜０．２０％、Ｓｉ：０．０２〜０．２５％、Ｍｎ：０．７〜１．６％、Ｐ：０．０２％以下、Ｓ：０．００８％以下、Ｃｒ：０．５〜１．２％、Ｍｏ：０．１％以上かつ０．３％未満、Ｔｉ：０．００４〜０．０２５％、Ｂ：０．０００５〜０．００３％、Ａｌ：０．０１〜０．０５％およびＮ：０．０１％以下を含有し、残部がＦｅおよび不純物からなる化学組成を有する鋼板であって、
鋼板の圧延方向に平行な表層から１ｍｍ以内の領域はベイナイト相の面積率が８５〜９９％とフェライト相の面積率が１％〜１５％の混合組織からなり、
かつ、鋼板の圧延方向に平行な表層から１ｍｍ以内の領域における板厚方向の平均フェライト結晶粒径が１０μｍ以下であり、そして、
鋼板の板厚tの(1/4)t位置から(1/2)t位置までの間の領域はベイナイトとマルテンサイトの混合組織からなり、さらに、
鋼板の板厚tの(1/4)t位置における結晶粒の、圧延方向の粒径Prの板厚方向の粒径Ptに対する比Pr/Ptが４以上であることを特徴とする高張力鋼板。
【請求項２】
さらに、質量％で、Ｖ：０．１％以下およびＮｂ：０．０２％以下の一方または両方を含有することを特徴とする、請求項１に記載の高張力鋼板。
【請求項３】
さらに、質量％で、Ｓｎ：０．５０％以下を含有することを特徴とする、請求項１または２に記載の高張力鋼板。
【請求項４】
次の(i)〜(iii)の工程を有することを特徴とする高張力鋼板の製造方法。
(i) 請求項１〜３に記載の化学組成を有するスラブを１０００〜１２００℃の温度に加熱し、その温度範囲で均熱する工程、
(ii) デスケーリングした後、圧延し、（Ａｒ３点＋３０℃）以下の仕上温度で圧延を完了させ、（Ａｒ３点−３０℃）以上の温度から、５℃／ｓｅｃ以上の冷却速度で３５０℃以下まで水冷する工程、および
(iii) ５００℃以上かつＡｃ１点以下の温度に再加熱し、冷却する工程。
【発明の詳細な説明】
【技術分野】
【０００１】
本発明は、表層のアレスト性に優れた高張力鋼板およびその製造方法に関する。
【背景技術】
【０００２】
構造用鋼板の各分野では、構造物の大型化に伴い、厚肉化、高強度化の傾向が著しい。最近では、同時に高いレベルでの破壊安全性の保証が求められており、強度と破壊安全性を兼ね揃えた厚鋼板への需要が高まっている。特に液化ガス運搬用の素材では、例えば引張強さ（ＴＳ）が７２０〜９５０ＭＰａという高張力鋼の適用が始まっている。
【０００３】
また、液化ガス運搬船に用いられる鋼板は、その用途上、高い耐脆性亀裂特性を備えている必要がある。すなわち、脆性亀裂の発生抑制の観点から溶接熱影響部（以下、「ＨＡＺ」と略記する。）の高靭性化、そして脆性亀裂の伝播停止の観点から母材アレスト特性の向上が必要とされる。母材アレスト特性の指標として、落重試験が最も一般的かつ簡便な方法として船級協会による溶接施工試験でも用いられるが、高強度鋼の製造方法として一般的な焼入れ・焼戻し製法では、表層のアレスト性が不足するため十分な落重試験特性を確保することが困難である。
【０００４】
液化ガスの運搬に利用される液化ガス運搬船のうち、最も建造実績が多いＬＰＧ船は、ＬＰＧの運搬だけでなく、アンモニア、塩化ビニル等、多様な液化ガスの運搬にも使用されている。ＬＰＧ船が多目的船として使用され、特に無水アンモニアも積載する場合、硫化物応力腐食割れ（以下、「ＳＳＣ」と略記する。）に注意する必要がある。ＳＳＣは腐食反応によって発生した水素が硫化水素の存在により多量に鋼中に侵入するために生じる水素脆化割れの一種であると考えられている。鋼のＳＳＣの発生のしやすさ（以下、「ＳＳＣ感受性」と略記する。）は、その化学組成、ミクロ組織等の影響を受ける。鋼の低温靭性を改善するには鋼にＮｉを含有させるのが有効であることがよく知られているが、非特許文献１に記載されているように、Ｎｉを含有させると、活性経路割れ（Active  Pass  Corrosion：ＡＰＣ）機構による割れを助長し、耐ＳＳＣ性が劣化する。このため、ＳＳＣを考慮すべき環境で鋼板を使用する場合には、鋼の低温靱性改善のためにＮｉを含有させることはできない。
【０００５】
この問題を解決するために、特許文献１には鋼を低合金化するとともに、Ｂを含有させることが開示されている。ここでは、鋼の強度（以下、「母材強度」と略記する。）を確保するとともに、ＨＡＺの硬さ上昇を抑制し、鋼のＳＳＣ感受性を抑制できるとされている。
【０００６】
また、特許文献２には、Ｂを含有させずに低Ｃ化を図ることによって焼入れ性を低下させてＨＡＺの硬化を防止する一方、Ｎｂを含有させ、その析出硬化作用を利用して母材強度の不足分を補う発明が開示されている。
【０００７】
特許文献３にはＴｉを含有せず、Ｎｂを添加することで、大型構造用部材として使用可能な高アレスト特性を持つ高張力鋼板の発明が開示されている。特許文献４には表層のアレスト特性に着目し、ＮＤＴ温度（nil  ductility  transition  temperature：無延性遷移温度）が−７０℃以下という十分な落重試験特性を持った鋼板の製造方法が開示されている。特許文献５にはＨＡＺ靭性と耐ＳＳＣ性能に優れた高張力鋼板の製造方法が開示されている。
【先行技術文献】
【特許文献】
【０００８】
【特許文献１】特開昭５５−７６０４４号公報
【特許文献２】特開平２−８３２２号公報
【特許文献３】特開２０００−４５０２１号公報
【特許文献４】特開平９−１０４９４８号公報
【特許文献５】特開２０１２−９２３７７号公報
【０００９】
【非特許文献１】山根康義ほか、硫化物環境下での低合金鋼の応力腐食割れ挙動、川崎製鉄技報、第１７巻（１９８５）第２号、１７８〜１８４頁
【発明の概要】
【発明が解決しようとする課題】
【００１０】
ＬＰＧ運搬船に用いられる鋼板としては、容量の拡大、安全性の向上などの要求に応えるため、引張強さ（ＴＳ）が７２０〜９５０ＭＰａ程度で、板厚が５０ｍｍ以上の高張力鋼の使用が検討されている。
【００１１】
しかしながら、特許文献１および２に記載の鋼は、いずれも引張強さ（ＴＳ）が５８０〜７００ＭＰａ程度であり、上記の要求に応えることはできない。
【００１２】
さらに、ＬＰＧ運搬船、圧力容器などの素材には、脆性亀裂の伝播停止の観点から、母材のアレスト特性の向上が必要とされる。母材アレスト性の推定に用いられる指針としては、ＮＲＬ（Naval Research Laboratory）落重試験が最も一般的かつ簡便な手法であり、船級協会による溶接施工試験の際にはシャルピー衝撃試験の代替として実施されることもある。
【００１３】
特許文献３に開示された高張力鋼は、強度・靭性、およびアレスト性において十分な特性を持っているものの、オフライン焼入れ・焼戻し製法を選択しているため、ＮＲＬ落重試験において重要となる表層のアレスト性を確保することが困難である。また、特許文献４に開示された発明ではＴＳが４９０ＭＰａ程度と低く、また板厚も１６ｍｍ〜４０ｍｍであり、上記要求に応えることができない。さらに、特許文献５に開示された発明では、表層のアレスト性に着目した発明ではないため、表層のアレスト性に優れた鋼板の製造方法が十分に開示されているとは言えない。
【００１４】
本発明は、このような状況に鑑み、硫化物応力腐食割れに対して有害なＮｉを用いることなく、ＴＳが７２０ＭＰａ以上の高い強度と高い靭性を併せ持ち、ＨＡＺにおける低温靭性および母材表層のアレスト性に優れた高張力鋼板を低コストで提供することを目的とする。
【課題を解決するための手段】
【００１５】
本発明者らは、上記の課題を解決するために、種々の検討を重ねた結果、次の(a)〜(c)に示す知見を得た。
【００１６】
(a) 高張力鋼板のＨＡＺ靭性を改善するためには、焼入れ性を最適化してＨＡＺの結晶組織をマルテンサイトとベイナイトからなる混合組織とすること、およびＣ含有量を低減して島状マルテンサイトの生成を抑制することが重要である。しかし、Ｃ含有量を低減した場合、強度を確保するために多量の合金元素を添加することが必要になり、製造コストの観点から好ましくない。本発明では、特に高コストであるＭｏの含有量を最低限に抑えるために、Ｃ含有量を増加させることとする。
【００１７】
Ｃ含有量の増加により劣化するＨＡＺ靭性は、Ｓｉ含有量を低減することで向上させることができる。Ｓｉ含有量を低減すれば、Ｃが母材に固溶されやすくなり、結果として島状マルテンサイトの形成を抑制し、ＨＡＺの低温靭性を向上させることができるからである。
【００１８】
(b) 鋼板に脆性破壊が生じるのは、亀裂の先端における局部応力が鋼板の特性である限界微視的破壊応力以上になるときである。したがって、鋼板の耐破壊特性を向上させるには、鋼板の限界破壊応力を向上させるか、または亀裂先端の局部応力を低下させればよい。
【００１９】
まず鋼板の限界破壊応力を向上させるには、鋼板の金属組織を微細化することが有効であり、結晶粒を微細化すればするほど鋼板の限界破壊応力は向上していく。そのためには、鋼板の焼入れ性を上げて鋼板表面の粒径を細かくする方法があるが、焼入れ性を上げるためには多くの合金元素を添加する必要があり、コストの高騰を招く。
【００２０】
次に、亀裂先端の局部応力を低下させる方法として、セパレーションを利用することが一般に知られている。セパレーションとは集合組織が発達した鋼板において、鋼板の板厚方向に生じる縦割れのことである。このセパレーションが発生すると、亀裂先端の拘束が解放され、結果的に局部応力を低下させるため、脆性破壊が起こりにくくなる。
【００２１】
(c) つまり、鋼板の組織を細粒化しつつ、十分に集合組織を発達させることが脆性破壊特性を向上させるのに必要である。本発明者らは検討を重ねた結果、鋼板表面１ｍｍ以内における板厚方向の平均フェライト結晶粒径が１０μｍ以下になるよう圧延を実施すれば、十分に集合組織が発達した鋼板を得ることができ、鋼板表層のＮＤＴ温度が−５０℃未満を達成できることを見出した。
【００２２】
このとき、圧延時の温度がＡｒ３点を大幅に下回ると、鋼板表層にフェライト相が過度に析出し始めて、鋼板の限界破壊応力が低下するため、落重試験特性が劣化する。したがって、鋼板の圧延方向に平行な表層から１ｍｍ以内の領域はベイナイト相の面積率が８５〜９９％とフェライト相の面積率が１％〜１５％の混合組織とすればよい。このような混合組織は、例えば、（Ａｒ３点＋３０℃）以下の仕上温度で圧延を完了させ、（Ａｒ３点−３０℃）以上の温度から水冷することで得ることができる。
【００２３】
また、表層では上述したとおり、フェライトとベイナイトの混合組織が有効であるが、鋼板内部では強度と靭性の両方を確保するためにベイナイトとマルテンサイトの混合組織とするのがよい。すなわち、鋼板内部にて目標の強度と靭性を達成するには、鋼板の板厚tの(1/4)t位置から(1/2)t位置までの間の領域はベイナイトとマルテンサイトの混合組織からなり、さらに、鋼板の板厚tの(1/4)t位置における結晶粒の、圧延方向の粒径Prの板厚方向の粒径Ptに対する比Pr/Ptを４以上とするのがよい。
【００２４】
本発明に係る高張力鋼板は、このような知見に基づいて完成したものであり、次の(1)〜(3)に示す高張力鋼板および(4)に示す高張力鋼板の製造方法をその要旨とする。以下、それぞれ、「本発明(1)」〜「本発明(4)」という。本発明(1)〜本発明(4)を総称して、「本発明」ということがある。
【００２５】
(1)質量％で、Ｃ：０．１０〜０．２０％、Ｓｉ：０．０２〜０．２５％、Ｍｎ：０．７〜１．６％、Ｐ：０．０２％以下、Ｓ：０．００８％以下、Ｃｒ：０．５〜１．２％、Ｍｏ：０．１％以上かつ０．３％未満、Ｔｉ：０．００４〜０．０２５％、Ｂ：０．０００５〜０．００３％、Ａｌ：０．０１〜０．０５％およびＮ：０．０１％以下を含有し、残部がＦｅおよび不純物からなる化学組成を有する鋼板であって、
鋼板の圧延方向に平行な表層から１ｍｍ以内の領域はベイナイト相の面積率が８５〜９９％とフェライト相の面積率が１％〜１５％の混合組織からなり、かつ、鋼板の圧延方向に平行な表層から１ｍｍ以内の領域における板厚方向の平均フェライト結晶粒径が１０μｍ以下であり、そして、
鋼板の板厚tの(1/4)t位置から(1/2)t位置までの間の領域はベイナイトとマルテンサイトの混合組織からなり、さらに、鋼板の板厚tの(1/4)t位置における結晶粒の、圧延方向の粒径Prの板厚方向の粒径Ptに対する比Pr/Ptが４以上であることを特徴とする高張力鋼板。
【００２６】
(2)さらに、質量％で、Ｖ：０．１％以下およびＮｂ：０．０２％以下の一方または両方を含有することを特徴とする、上記(1)の高張力鋼板。
【００２７】
(3)さらに、質量％で、Ｓｎ：０．５０％以下を含有することを特徴とする、上記(1)または(2)の高張力鋼板。
【００２８】
(4)次の(i)〜(iii)の工程を有することを特徴とする高張力鋼板の製造方法。
(i) 上記(1)〜(3)のいずれかの化学組成を有するスラブを１０００〜１２００℃の温度に加熱し、その温度範囲で均熱する工程、
(ii) デスケーリングした後、圧延し、（Ａｒ３点＋３０℃）以下の仕上温度で圧延を完了させ、（Ａｒ３点−３０℃）以上の温度から、５℃／ｓｅｃ以上の冷却速度で３５０℃以下まで水冷する工程、および
(iii) ５００℃以上かつＡｃ１点以下の温度に再加熱し、冷却する工程。
【発明の効果】
【００２９】
本発明によれば、硫化物応力腐食割れに対して有害なＮｉを用いることなく、ＴＳが７２０ＭＰａ以上の高い強度と高い靭性を併せ持ち、ＨＡＺにおける低温靭性および母材表層のアレスト性に優れた高張力鋼板を低コストで提供することができる。
【発明を実施するための形態】
【００３０】
以下に、本発明の各要件について詳しく説明する。ここで、化学組成を表す「％」は、特に断らない限り、「質量％」を意味する。
【００３１】
（Ａ）高張力化学組成について
Ｃ：０．１０〜０．２０％
Ｃは、鋼の強度を高めるとともに鋼の焼入れ性を高める作用があるので、０．１０％以上含有させる必要がある。他方、Ｃ含有量が過剰であると、ＨＡＺの硬さが過度に高くなるとともに、島状マルテンサイトの生成量が増加する。このため、低温継手靱性が損なわれる。これを避けるためにＣ含有量は０．２０％以下とする必要がある。したがって、Ｃ含有量は０．１０〜０．２０％とする。望ましいＣ含有量の下限は０．１１％であり、望ましいＣ含有量の上限は０．１５％である。
【００３２】
Ｓｉ：０．０２〜０．２５％
Ｓｉは、脱酸元素として有用であり、また鋼の強度を高める作用もあるので、０．０２％以上含有させる必要がある。一方、島状マルテンサイトの生成を抑制するために母材へのＳｉ固溶を避ける必要があるため、Ｓｉ含有量は０．２５％以下に制限する必要がある。したがって、Ｓｉ含有量は０．０２〜０．２５％とする。Ｓｉ含有量の好ましい下限は０．０３％であり、好ましい上限は０．２０％である。
【００３３】
Ｍｎ：０．７〜１．６％
Ｍｎは、焼入れ性を高めて鋼の強度および靭性を確保する上で不可欠な元素であり、０．７％以上含有させる必要がある。しかしながら、Ｍｎ含有量が１．６％を超えると、低温継手靭性の劣化が顕著となる。したがって、Ｍｎの含有量は０．７〜１．６％とする。Ｍｎ含有量の好ましい下限は０．９％であり、好ましい上限は１．４％である。
【００３４】
Ｐ：０．０２％以下、Ｓ：０．００８％以下
ＰおよびＳは、いずれも不純物として鋼板に混入する元素であり、なるべく低いほうが靱性の面からは望ましい。靭性の確保と経済性の両立を考えた場合、Ｐの含有量は０．０２％まで、Ｓの含有量は０．００８％まで、それぞれ許容できる。
【００３５】
Ｃｒ：０．５〜１．２％
Ｃｒは、鋼の焼入れ性を向上させると共に、強度および靭性を大きく改善する効果があるので、０．５％以上含有させる必要がある。しかしながら、その含有量が１．２％を超えると、継手部の靭性、特に低温靱性が劣化する。したがって、Ｃｒ含有量は、０．５〜１．２％とする。Ｃｒ含有量の好ましい下限は０．６％であり、好ましい上限は１．１％である。
【００３６】
Ｍｏ：０．１％以上かつ０．３％未満
Ｍｏは、ＭｎおよびＣｒと同様に、強度と靭性を改善する効果があるので、０．１％以上含有させる。しかしながら、Ｍｏ含有量が０．３％以上であるとＨＡＺ靭性が劣化し、コスト高騰も顕著となる。したがって、Ｍｏ含有量は０．１％以上かつ０．３％未満とする。Ｍｏ含有量の好ましい下限は０．１５％であり、好ましい上限は０．２８％である。
【００３７】
Ｔｉ：０．００４〜０．０２５％
Ｔｉは、スラブ加熱時のオーステナイト粒径の粗大化を抑制して、母材靭性を改善することができるので、０．００４％以上含有させる必要がある。しかしながら、０．０２５％を超えるとその効果が頭打ちとなるだけでなく、炭化物を生成しＨＡＺ靭性が劣化する。したがって、Ｔｉ含有量は０．００４〜０．０２５％以下とする。Ｔｉ含有量の好ましい下限は０．０１％であり、好ましい上限は０．０２％である。
【００３８】
Ｂ：０．０００５〜０．００３％
Ｂは、微量の添加で焼入れ性を向上させることができるので、０．０００５％以上含有させる必要がある。しかしながら、その含有量が０．００３％を超えると、溶接性の劣化が著しい。したがって、Ｂ含有量は０．０００５〜０．００３％とする。Ｂ含有量の好ましい下限は０．００１０％であり、好ましい上限は０．００２０％である。
【００３９】
Ａｌ：０．０１〜０．０５％
Ａｌは、脱酸に有効であるとともに、窒化物を生成して結晶粒の微細化にも有効であるので、０．０１％以上含有させる。しかしながら、０．０５％を超えるとその効果は飽和する。したがって、Ａｌ含有量は０．０１〜０．０５％とする。Ａｌ含有量の好ましい下限は０．０１５％であり、好ましい上限は０．０４％である。なお、Ａｌ含有量とは、酸可溶性Ａｌ（ｓｏｌ．Ａｌ）の含有量を意味する。
【００４０】
Ｎ：０．０１％以下
Ｎは、不純物として鋼板に混入する元素であり、Ｂと反応するとＢＮを生成するので、その分Ｂの上記効果を低減させる。よって、Ｎの含有量は低い方が好ましいが、０．０１％まで許容できる。
【００４１】
本発明に係る高張力鋼板は、上記の化学組成を有し、残部がＦｅおよび不純物からなる。ここで、不純物とは、鋼板を工業的に製造する際に鉱石やスクラップ等のような原料をはじめとして製造工程の種々の要因によって混入する成分を意味する。
【００４２】
本発明に係る高張力鋼板は、次のとおり、上記の元素のほかに、Ｖ、ＮｂおよびＳｎのうち、少なくとも1種を含有させてもよい。各元素の含有目的および好ましい含有量の範囲は下記の通りである。
【００４３】
Ｖ：０．１％以下
Ｖは、鋼板を焼戻しした際の強度低下を抑制する効果を有するので、必要に応じて含有させてもよい。ただし、その含有量が０．１％を超えると、溶接性の劣化を招く。よって、Ｖを含有させる場合には、その含有量を０．１％以下とする。上記の効果を得たい場合は、Ｖを０．０１％以上含有させるのが好ましい。
【００４４】
Ｎｂ：０．０２％以下
Ｎｂは、Ｖと同様に、焼戻し時の強度低下を抑制する効果を有し、圧延時、結晶を細粒化して靭性を向上させる効果を有しているため、必要に応じて含有させてもよい。ただし、その含有量が０．０２％を超えると、溶接性およびＨＡＺ靭性の劣化を招く。よって、Ｎｂを含有させる場合には、その含有量を０．０２％以下とする。上記の効果を得たい場合は、Ｎｂを０．００５％以上含有させるのが好ましい。
【００４５】
Ｓｎ：０．５０％以下
Ｓｎは、Ｓｎ２＋となって溶解し、酸性塩化物溶液中でのインヒビター作用により腐食を抑制する作用を有する。また、Ｆｅ３＋を速やかに還元させ、酸化剤としてのＦｅ３＋濃度を低減する作用を有することにより、Ｆｅ３＋の腐食促進作用を抑制するので、高飛来塩分環境における耐候性を向上させる。このため、必要に応じて含有させてもよい。ただし、その含有量が０．５０％を超えると、これらの効果は飽和する。よって、Ｓｎを含有させる場合には、その含有量を０．５０％以下とする。上記の効果を得たい場合は、Ｓｎを０．０３％以上含有させるのが好ましい。
【００４６】
（Ｂ）高張力鋼板の組織について
（Ｂ−１）鋼板の圧延方向に平行な表層から１ｍｍ以内の領域の組織について
鋼板表層のＮＤＴ温度が−５０℃未満を達成でき、かつ、落重試験特性を高めて母材表層のアレスト性に優れた高張力鋼板を得るためには、鋼板の組織を細粒化しつつ、十分に集合組織を発達させることが脆性破壊特性を向上させるのに必要である。具体的には、鋼板の圧延方向に平行な表層から１ｍｍ以内の領域において、板厚方向の平均フェライト結晶粒径が１０μｍ以下であり、かつ、ベイナイト相の面積率が８５〜９９％とフェライト相の面積率が１％〜１５％の混合組織とすることが必要である。
【００４７】
このような組織を得るには製造プロセスにおける圧延工程が重要となる。圧延温度が高すぎれば十分に集合組織が発達せず、表層組織の微細化も不十分なので、所望の落重試験特性を得ることはできない。また、水冷開始温度が低すぎれば、鋼板表層にフェライト相が過度に析出し始め鋼板の限界破壊応力が低下するため、落重試験特性は劣化する。具体的には、（Ａｒ３点＋３０℃）以下の仕上温度で圧延を完了させ、引き続き（Ａｒ３点−３０℃）以上の温度から水冷することで、このような組織が得られる。
【００４８】
なお、鋼板の圧延方向に平行な表層から１ｍｍ以内の領域における板厚方向の平均フェライト結晶粒径は、鋼板の圧延方向および板厚方向に平行な面が露出するように鋼板を切り出し、研磨後、ナイタール（２〜５％（体積分率）の硝酸エタノール溶液）または適切な腐食液を用いてフェライト結晶粒界を現出させて表層から１ｍｍ以内の領域のミクロ組織観察写真を撮り、写真に任意に引いた直線に交わる結晶粒の１結晶粒当たりの平均線分長を測定することによって、求めることができる。
【００４９】
（Ｂ−２）鋼板の板厚方向の組織について
鋼板の内部における組織は、鋼板の強度と靭性に大きく寄与する。したがって、鋼板内部では、強度と靭性を確保するために、高靭性を有するベイナイト組織と高強度特性を有するマルテンサイト組織を組み合わせる。具体的には、板厚tの(1/4)t位置から(1/2)t位置までの間の領域において、ベイナイト組織とマルテンサイト組織の混合組織とする。その他の組織も鋼中に存在してもよいが、５％以下に抑える必要がある。面積率で、ベイナイト組織が７０〜９０％と、マルテンサイト組織が１０〜３０％からなる混合組織とするのが好ましい。
【００５０】
さらに、靱性を確保するために、本発明では、鋼板の板厚tの(1/4)t位置における結晶粒の、圧延方向の粒径Prの板厚方向の粒径Ptに対する比Pr/Ptを４以上とする必要がある。
【００５１】
ここで、鋼板の板厚の(1/4)t位置における結晶粒の、圧延方向の粒径Prの板厚方向の粒径Ptに対する比Pr/Ptは、鋼板の圧延方向および板厚方向に平行な面が露出するように鋼板を切り出し、鋼板の板厚tの(1/4)t近傍のミクロ組織観察写真を撮影し、視野内の任意の結晶粒を１０個選び、それぞれの結晶粒から比を算出し平均すればよい。
【００５２】
（Ｃ）高張力鋼板の製造方法について
上記のような高張力鋼板は、例えば、下記の工程を経て製造することができる。特に条件を明記した工程以外については、通常の条件を採用することができる。
【００５３】
（Ｃ−１）スラブの準備
まず、前述した化学組成を有するスラブ（鋼塊）を用意する。スラブの製造方法は問わない。たとえば、連続鋳造法により製造すればよい。
【００５４】
（Ｃ−２）加熱工程
スラブは１０００〜１２００℃で加熱し、その温度範囲で均熱するのがよい。加熱温度が１０００℃以上では合金元素の固溶が十分となるので、強度を確保することができる。そして、加熱温度が１２００℃以下であると結晶粒が微細となるので、靭性を確保することができる。均熱は、鋼板表面温度と鋼板内部の温度差が４０℃以下となるまで行うのがよい。均熱時間は、設備仕様に従い、上記の加熱条件を満足するのに十分な時間とするのがよい。
【００５５】
（Ｃ−３）圧延工程
圧延前には、スラブをデスケーリングするのがよい。本発明で規定される化学組成を満足するスラブは、Ｓｉ含有量が０．２５％以下と低いため、スケールの成長が早く、圧延時にスケールに起因する鋼板表面疵が発生しやすい。よって、加熱炉から抽出されたスラブは圧延前にデスケーリングするのがよい。デスケーリングは圧延パス毎に行うことが好ましい。
【００５６】
圧延後は加速冷却設備によって、直接焼入れを行う。圧延仕上げ温度が高すぎると鋼板表面の圧延組織が不十分なため、良好な表層アレスト特性が得られない。そのため、（Ａｒ３点＋３０℃）以下の仕上温度で圧延を完了することが重要である。なお、圧延完了温度は、引き続いて行う水冷との関係から、（Ａｒ３点−３０℃）以上となる。好ましい圧延完了温度は、Ａｒ３点以上である。
【００５７】
水冷開始温度は、（Ａｒ３点−３０℃）以上とする。水冷開始温度を（Ａｒ３点−３０℃）以上とすると均一な焼入れ組織が得られ易く、また鋼板表層にフェライトが過度に析出することもないため、表層アレスト特性を確保することができる。なお、前工程の圧延仕上げ温度との関係から、水冷開始温度は（Ａｒ３点＋３０℃）を超えることはないが、もしも水冷開始温度が（Ａｒ３点＋３０℃）を超える場合には、結晶粒の粗大化を招く恐れがある。
【００５８】
このとき、冷却は５℃／ｓｅｃ以上の冷却速度で３５０℃以下まで行う。特に、均一な焼入れ組織を得るためには、５℃／ｓｅｃ以上の冷却速度で、２００℃以下の温度になるまで冷却することが好ましい。
【００５９】
（Ｃ−４）焼戻し工程
焼入れ後は、最終工程として焼戻しを行う。具体的には、５００℃以上かつＡｃ１点以下の温度に再加熱し、冷却する。焼戻し温度を５００℃以上とすることによって、十分な焼戻し効果が得られ、低温靭性を確保することができる。ただし、焼戻し温度がＡｃ１点を超えると、本発明の化学組成を有する鋼板では、ＨＴ７２０級の強度を確保できないおそれがある。焼戻し後の鋼板は、空冷すればよい。焼戻し後、水冷を行うことで、更なる高靭性を得ることが可能であるが、本発明鋼は空冷でも十分な靭性を確保できる。
【００６０】
なお、Ａｒ３点（℃）、Ａｃ３点（℃）およびＡｃ１点（℃）は、鋼板の化学組成および厚さｔ（ｍｍ）から、それぞれ、以下の式で計算するものとする。
Ａｒ３点＝９１０−３１０Ｃ−８０Ｍｎ−２０Ｃｕ−１５Ｃｒ−５５Ｎｉ−８０Ｍｏ＋０．３５（ｔ−８）
Ａｃ３点＝９１０．７−２９５．７Ｃ＋６１．２Ｓｉ−３０．３Ｍｎ＋３３３．１Ｐ−２７．１Ｃｕ−２．６Ｃｒ−２７．５Ｎｉ−１．８Ｍｏ＋７０．９Ｖ
Ａｃ１点＝７１２＋２０．１Ｓｉ−１７．８Ｍｎ−９．８Ｍｏ＋１１．９Ｃｒ−１９．１Ｎｉ
（ここで、各式中の元素記号は、それぞれの元素の含有量（質量％）を意味する。）
【実施例】
【００６１】
表１に示す化学組成を有する鋼をラボの真空溶解炉にて溶製し、得られた１８０ｋｇのスラブを小型圧延機にて圧延し、得られた鋼板を熱処理して供試材（鋼No.１〜３３）を得た。
【００６２】
【表１】
2014037589.tif 000002
【００６３】
表２に、各供試材についての製造条件を示す。
【００６４】
【表２】
2014037589.tif 000003
【００６５】
いずれの供試材においても、スラブの加熱後には、表２に示すスラブ加熱温度で６０分間均熱を行った。各圧延パスでデスケーリングを行いながら、板厚50〜60ｍｍまで圧延を行った後、直接焼入れをし、焼戻しをして大気中に放冷した。
【００６６】
得られた各供試材（鋼板No.１〜３３）の板厚tの(1/4)t位置から、圧延方向に直角な方向に引張試験片を採取し、引張試験を行った。その結果を「母材ＹＳ（ＭＰａ）および母材ＴＳ（ＭＰａ）」として、表３に示す。
【００６７】
また、得られた各供試材の板厚tの(1/4)t位置から、圧延方向に平行な方向にＪＩＳ４号試験片を採取し、延性−脆性遷移温度（ｖＴｒｓ）を測定した。その結果を「母材ｖＴｒｓ（℃）」として、表３に示す。
【００６８】
また、各供試材の表面近傍からＮＲＬ落重試験片を採取し、ＮＤＴ温度を求めた。その結果を「ＮＤＴ温度（℃）」として、表３に示す。
【００６９】
また、各供試材を母材とする溶接継手を、入熱３６ｋＪ／ｃｍのサブマージアーク溶接にて作製し、ノッチ位置をＦ．Ｌ．とするシャルピー試験を行った。その結果を「ＨＡＺ ｖＥ−５０（Ｊ）」として、表３に示す。
【００７０】
また、各供試材の表面近傍から試験片を採取し、圧延方向および板厚方向に平行な面を研磨後、ナイタール（２〜５％（体積分率）の硝酸エタノール溶液）により腐食させ、組織観察を行った。現出させたフェライト粒界を光学顕微鏡で観察し、板厚方向に引いた直線に交わる結晶粒の平均線分長を計測した。その結果を「鋼板表層１ｍｍ以内の平均粒径（μｍ）」として、表３に示す。
【００７１】
なお、上述のナイタールにより腐食処理した試験片からは、表層１ｍｍ以内のミクロ組織を観察し、ベイナイトとフェライトの面積率を測定した。面積率は以下の計算式により求めた。
ベイナイトの面積率（％）＝（ベイナイト相の面積）／（視野全体の面積）×１００
フェライトの面積率（％）＝（フェライト相の面積）／（視野全体の面積）×１００
【００７２】
また、各供試材の板厚tの(1/4)t位置と(1/2)t位置からも試験片を採取し、同様にナイタールを用いて腐食させ、板厚tの(1/4)t位置から(1/2)t位置までの間の領域はベイナイト（Ｂ）とマルテンサイト（Ｍ）の混合組織であることを確認した。その結果を「鋼板の厚みtの(1/4)t位置から(1/2)ｔ位置の間の領域における組織」として、表３に示す。
【００７３】
さらに、各供試材の板厚tの(1/4)t位置でのミクロ組織観察写真を用いて、鋼板の厚みtの(1/4)t位置における結晶粒、ならびに、圧延方向の粒径Prの、板厚方向の粒径Ptに対する比Pr/Ptを計測した。このとき、結晶粒の粒径は視野内の任意の結晶粒を１０個選び、それぞれの粒径の比の平均値を算出した。その結果を「鋼板の厚みtの(1/4)t位置における結晶粒の、圧延方向の粒径Prの板厚方向の粒径Ptに対する比Pr/Pt」として、表３に示す。
【００７４】
【表３】
2014037589.tif 000004
【００７５】
なお、母材強度の目標値は、それぞれ、降伏点（ＹＳ）が６２０ＭＰａ以上、引張強さ（ＴＳ）が７２０ＭＰａ以上、母材靭性の目標値はｖＴｒｓが−５０℃以下、ＮＤＴ温度の目標は−５０℃未満、ＨＡＺ靭性の目標値は−５０℃での吸収エネルギーｖＥ−５０が５０Ｊ以上である。
【００７６】
表３より、本発明で規定される条件を満足する鋼板Ｎｏ．１〜２０はいずれも、母材の強度および靭性、ＮＤＴ温度、およびＨＡＺ靭性の全てが目標値を満足していた。
【００７７】
一方、鋼板Ｎｏ．２１は、Ｃの含有量が過剰であり、母材およびＨＡＺのいずれの靭性も目標に満たなかった。鋼板Ｎｏ．２２は、Ｓｉの含有量が過剰であり、ＨＡＺ靭性が不足していた。鋼板Ｎｏ．２３は、Ｍｎの含有量が過剰であり、母材およびＨＡＺのいずれの靭性も目標に満たなかった。鋼板Ｎｏ．２４は、Ｃｒの含有量が過剰であり、ＨＡＺ靭性が不足していた。鋼板Ｎｏ．２５は、Ｍｏの含有量が過剰であり、ＨＡＺ靭性が不足していた。鋼板Ｎｏ．２６は、Ｔｉの含有量が過剰であり、母材靭性が不足していた。鋼板Ｎｏ．２７は、Ｂの含有量が過剰であり、ＨＡＺ靭性が不足していた。鋼板Ｎｏ．２８は、Ａｌの含有量が過剰であり、母材靭性が不足していた。
【００７８】
そして、鋼板Ｎｏ．２９は本発明で規定する化学組成の範囲を満たすものの、水冷開始温度が低く、鋼材表層１ｍｍ以内のベイナイト相とフェライト相の混合割合およびフェライト平均粒径が本発明で規定する範囲外になったため、ＮＤＴ温度が目標に達しなかった。鋼板Ｎｏ．３０は本発明で規定する化学組成の範囲を満たすものの、圧延完了温度が高く、鋼材表層１ｍｍ以内のベイナイト相とフェライト相の混合割合およびフェライト平均粒径が本発明で規定する範囲外になったため、ＮＤＴ温度が目標に達しなかった。鋼板Ｎｏ．３１は本発明で規定する化学組成の範囲を満たしたが、水冷開始温度が低く、鋼材表層１ｍｍ以内のベイナイト相とフェライト相の混合割合およびフェライト平均粒径が本発明で規定する範囲外になったため、降伏点が低く、ＮＤＴ温度が目標に達しなかった。鋼板Ｎｏ．３２は本発明で規定する化学組成の範囲を満たすものの、水冷による冷却速度が低く、鋼材表層１ｍｍ以内のベイナイト相とフェライト相の混合割合が本発明で規定する範囲外になったため、ＮＤＴ温度が目標に達しなかった。鋼板Ｎｏ．３３は本発明で規定する化学組成の範囲を満たすものの、スラブ加熱温度が低く、鋼板の板厚tの(1/4)t位置から(1/2)t位置までの間の領域における組織がフェライトとベイナイトの混合組織となったため、母材強度（降伏点および引張強度）が目標に達しなかった。
【産業上の利用可能性】
【００７９】
本発明によれば、硫化物応力腐食割れに対して有害なＮｉを用いることなく、ＴＳが７２０ＭＰａ以上の高い強度と高い靭性を併せ持ち、ＨＡＺにおける低温靭性および母材表層のアレスト性に優れた高張力鋼板を低コストで提供することができる。